Brevet FR3007752A1 — publié le 20150102

PROCÉDÉ DE PRÉPARATION D'UNE COMPOSITION COMPRENANT DES PARTICULES MINÉRALES FONCTIONNALISÉES ET COMPOSITION L'invention concerne un procédé de préparation d'une composition comprenant des particules minérales fonctionnalisées par au moins un 5 groupement organique ainsi qu'une composition comprenant des particules minérales fonctionnalisées par au moins un groupement organique. De nombreux minéraux tels que les borates ou les silicates sont utilisés dans divers domaines industriels. Le talc naturel, par exemple, est un silicate de magnésium 10 hydroxylé de formule Si4Mg3010(OH)2, appartenant à la famille des phyllosilicates. Les phyllosilicates sont constitués par un empilement irrégulier de feuillets élémentaires de structure cristalline, dont le nombre varie de quelques unités à quelques dizaines d'unités. Parmi les phyllosilicates (silicates lamellaires), le groupe comprenant notamment le talc, le mica et la montmorillonite est caractérisé par le 15 fait que chaque feuillet élémentaire est constitué par l'association de deux couches de tétraèdres situées de part et d'autre d'une couche d'octaèdres. Ce groupe correspond aux phyllosilicates 2 :1, dont font notamment partie les smectites. Au vu de leur structure, les phyllosilicates 2 :1 sont également qualifiées de type T.O.T. (tétraèdre-octaèdre-tétraèdre). 20 La couche octaédrique des phyllosilicates 2 :1 est formée de deux plans d'ions 02' et OH' (dans la proportion molaire 02'/OH' de 2:1). De part et d'autre de cette couche médiane viennent s'agencer des réseaux bidimensionnels de tétraèdres dont un des sommets est occupé par un oxygène de la couche octaédrique, tandis que les trois autres le sont par des oxygènes sensiblement 25 coplanaires. Les particules minérales phyllosilicatées, telles que le talc, sont utilisées sous forme de fines particules dans de nombreux secteurs industriels, par exemple : le caoutchouc, les thermoplastiques, le papier, la peinture, la pharmacie, la cosmétique, ou encore les produits phytosanitaires. Elles sont utilisées 30 à titre de charge inerte (pour leur stabilité chimique ou encore pour la dilution de composés actifs de coût supérieur) ou de charges fonctionnelles (par exemple pour renforcer les propriétés mécaniques de certains matériaux). Lorsqu'elles sont introduites dans de tels matériaux leur dispersion pose fréquemment des difficultés, et ce, d'autant plus que les particules minérales phyllosilicatées présentent une granulométrie réduite. En effet, les particules minérales les plus fines ont tendance à s'agglomérer entre elles, amenuisant les effets escomptés par leur utilisation sur les propriétés finales des matériaux. Pour pallier ces problèmes, l'invention vise à proposer un procédé de préparation d'une composition comprenant des particules minérales fonctionnalisées par au moins un groupement organique. L'invention vise également à proposer un tel procédé dont la mise en oeuvre est simple et rapide, et est compatible avec les contraintes d'une exploitation industrielle. L'invention vise également à proposer une composition comprenant des particules minérales fonctionnalisées par au moins un groupement 15 organique. L'invention vise également à proposer des compositions comprenant des particules minérales synthétiques phyllosilicatées pouvant être utilisées en remplacement de compositions de talc naturel. Pour ce faire, l'invention concerne un procédé de préparation 20 d'une composition comprenant des particules minérales fonctionnalisées par au moins un groupement organique, dans lequel : - on choisit une composition, dite composition phyllosilicatée, comprenant des particules minérales appartenant à la famille des silicates lamellaires, 25 caractérisé en ce que : - on choisit au moins un composé, dit agent de fonctionnalisation, dans le groupe formé des oxysilanes et des oxygermanes présentant au moins un groupement organique choisi dans le groupe formé des groupements hetéroaryles cationiques, des groupements ammonium quaternaires et 30 de leurs sels, - on met en contact ladite composition phyllosilicatée avec une solution, dite solution de fonctionnalisation, comprenant ledit agent de fonctionnalisation, de façon à obtenir une composition phyllosilicatée comprenant des particules minérales fonctionnalisées par ledit groupement organique. En effet, les inventeurs ont constaté avec surprise qu'un procédé selon l'invention, dans lequel on met en contact des particules minérales phyllosilicatées avec au moins un tel oxysilane fonctionnalisé et/ou au moins un tel oxygermane fonctionnalisé permet d'obtenir des particules minérales fonctionnalisées dont la tendance à s'agglomérer entre elles est réduite de façon importante. Dans tout le texte, on entend par « groupement hétéroaryle » tout groupement comprenant un ou plusieurs cycles aromatiques de 5 à 18 chainons, et comprenant de 1 à 6 hétéroatomes (choisis parmi l'oxygène, l'azote et le soufre). Les groupements hétéroaryles cationiques pouvant être portés 15 par lesdits oxysilanes et oxygermanes sont par exemple des groupements imidazolium, des groupements pyridinium ou encore des groupements indolinium. Dans tout le texte, on entend par « groupement ammonium quaternaire » tout groupement de formule NER10_11_12_13 dans laquelle _ 10, R11, R12 et R13 sont identiques ou différents et choisis parmi un atome d'hydrogène et les 20 groupements alkyles linéaires ou ramifiés comprenant 1 à 18 atome(s) de carbone. Avantageusement et selon l'invention, ledit agent de fonctionnalisation a pour formule chimique : Ilil 0 A-T -0 -R2 (I) 0 R3 dans laquelle : 25 - A désigne ledit groupement organique, - T est choisi dans le groupe formé du silicium et du germanium, et - R1, R2 et R3 sont identiques ou différents, et choisis dans le groupe formé de l'hydrogène et des groupements alkyles linéaires 5 comprenant 1 à 3 atome(s) de carbone. Avantageusement et selon l'invention, ledit groupement organique (groupement organique A) a pour formule chimique : R 7 Nr---% + ___.--,:.,z/N PH 2-1, X dans laquelle : 10 - R7 est choisi parmi les groupements alkyles linéaires et ramifiés comprenant 1 à 18 atome(s) de carbone, - n est un nombre entier compris entre 3 et 11, - X- est un anion choisi dans le groupe formé de l'ion bromure, l'ion iodure, l'ion chlorure, l'anion trifluorométhanesulfonate, l'anion 15 acétate, l'anion nitrate et l'anion nitrite. Avantageusement et selon l'invention, R7 est choisi parmi les groupements alkyles linéaires et ramifiés comprenant 1 à 18 atome(s) de carbone, notamment 1 à 10 atome(s) de carbone et en particulier 1 à 4 atome(s) de carbone. Avantageusement, Y est un groupement cationique soluble en 20 milieu aqueux et contribue à conférer un caractère hydrosoluble audit oxysilane. Plus particulièrement, R1, R2 et R3 représentent chacun un groupement méthyle (-CH3) ou éthyle (-CH2-CH3). Ainsi, dans une variante particulièrement avantageuse d'un procédé selon l'invention, ledit oxysilane a pour formule : CH3 O CH3 ---- + ,....-...'..../.N- CH2- CH2 CH2 Si -0 -CH3 X o CH3 dans laquelle X- est un anion dans lequel X est choisi dans le groupe formé du chlore, de l'iode et du brome. Dans ce cas, l'oxysilane (un trialcoxysilane) est un sel de 1 - (triméthoxy- silyl-propy1)-3-méthyl-imidazolium. Avantageusement et selon l'invention, on choisit ledit agent de fonctionnalisation dans le groupe formé des oxysilanes et des oxygermanes solubles en milieu aqueux. En particulier, avantageusement et selon l'invention, lesdits oxysilanes et lesdits oxygermanes sont solubles au moins en partie dans l'eau et éventuellement solubles en toutes proportion dans l'eau. Avantageusement et selon l'invention, ladite solution de fonctionnalisation est une solution aqueuse. Ainsi, un procédé selon l'invention ne nécessite pas l'utilisation de solvants organiques dangereux pour l'homme ou l'environnement mais peut être réalisée de façon tout à fait avantageuse en milieu aqueux. Dans tout le texte, on désigne par « milieu aqueux » tout milieu liquide comprenant de l'eau et éventuellement un ou plusieurs autre(s) solvant(s) miscible(s) avec l'eau. Il peut par exemple s'agir d'un milieu hydroalcoolique comprenant de l'eau et de l'éthanol. Avantageusement et selon l'invention, on choisit une composition phyllosilicatée comprenant des particules minérales dans le groupe formé des talcs, des pyrophyllites, des micas (tels que la muscovite, la paragonite ou encore l'illite), des smectites (telles que la montmorillonite, la saponite, l'hectorite ou encore la beidellite), des kaolinites, des serpentinites, des chlorites et de leurs mélanges. Avantageusement et selon l'invention, ladite composition phyllosilicatée comprend des particules minérales ayant pour formule chimique : (Si,Gei,)4M3010(OH)2 - Si désignant le silicium, - Ge désignant le germanium, - x étant un nombre réel de l'intervalle [0 ;1], et - M désignant un métal (un atome métallique), et notamment M désignant au moins un métal divalent et ayant pour formule Mgy(/)Coy(2) Zny(3)Cuy(4)Mny(5)Fey(6)Niy(7)Cry(8); chaque y(i) représentant un 8 nombre réel de l'intervalle [0 ;1], et tel que ly(i) =1. i-i Dans une variante particulièrement avantageuse d'un procédé selon l'invention, ladite composition phyllosilicatée utilisée comprend des particules de talc ayant pour formule chimique Si4Mg3010(OH)2. Avantageusement et selon l'invention, lesdites particules 15 minérales présentent une épaisseur inférieure à 100 nm et une plus grande dimension inférieure à 10 ium. Avantageusement et selon l'invention, lesdites particules présentent une épaisseur comprise entre 1 nm et 150 nm, en particulier entre 5 nm et 50 nm, et une plus grande dimension comprise entre 20 nm et 10 ium. Dans tout le texte, on désigne par « épaisseur » des particules 20 minérales silicatées la plus petite dimension desdites particules, soit la dimension desdites particules selon la direction c du réseau cristallin desdites particules minérales silicatées. Dans tout le texte, on désigne par « plus grande dimension » des particules minérales silicatées, la plus grande dimension desdites particules dans 25 le plan (a, b) du réseau cristallin desdites particules minérales silicatées. L'épaisseur et la plus grande dimension des particules minérales silicatées sont mesurées par observation par microscopie électronique à balayage (MEB) ou par microscopie électronique en transmission (MET). Dans un procédé selon l'invention, la durée de l'étape de 30 fonctionnalisation pendant laquelle on met en contact ladite composition phyllosilicatée avec au moins un agent de fonctionnalisation (oxysilane et/ou oxygermane), la concentration de chaque agent de fonctionnalisation dans la solution de fonctionnalisation et la température à laquelle a lieu cette étape, sont adaptées pour permettre une fixation dudit groupement organique aux particules minérales phyllosilicatées de ladite composition phyllosilicatée et donc une fonctionnalisation de la composition phyllosilicatée. Avantageusement et selon l'invention, ladite durée prédéterminée, pendant laquelle on met en contact ladite composition phyllosilicatée avec la solution de fonctionnalisation, est comprise entre 5 secondes et 30 jours, et en particulier entre 5 minutes et 2 heures. Avantageusement et selon l'invention, la concentration en oxysilane(s) et/ou oxygermane(s) présent(s) dans la solution de fonctionnalisation est comprise entre 0,005 mol/L et la concentration à saturation de celui-ci dans le milieu. La concentration en oxysilane(s) et/ou oxygermane(s) présent(s) dans la solution de fonctionnalisation est par exemple comprise entre 0,01 mol/L et 3 mol/L. Avantageusement et selon l'invention, on met en contact le(s) agent(s) de fonctionnalisation et les particules minérales phyllosilicatées dans la solution de fonctionnalisation de telle façon que le rapport molaire entre le(s) agent(s) de fonctionnalisation et les particules minérales phyllosilicatées (nombre de moles d' oxysilane(s) et/ou d' oxygermane(s) / nombre de moles de particules minérales phyllosilicatées) est compris entre 0,01 et 0,5, notamment entre 0,05 et 0,3. En outre, avantageusement et selon l'invention, cette étape de fonctionnalisation a lieu à une température comprise entre 5°C et 100°C. La mise en 25 contact qui a lieu dans cette étape d'un procédé selon l'invention peut par exemple être opérée à température ambiante (20°C à 25°C) ou encore à une température légèrement supérieure à la température ambiante, par exemple entre 25°C et 40°C. L'étape de fonctionnalisation peut être réalisée sous agitation ou non. En particulier, avantageusement et selon l'invention, on met en contact 30 ladite composition phyllosilicatée avec la solution de fonctionnalisation sous agitation, par exemple sous agitation magnétique à l'aide d'un agitateur magnétique. À l'issue de cette étape de fonctionnalisation d'un procédé selon l'invention, la composition phyllosilicatée fonctionnalisée obtenue peut être récupérée par élimination de la solution aqueuse de fonctionnalisation. La solution aqueuse de fonctionnalisation peut par exemple être éliminée après décantation spontanée de ladite composition phyllosilicatée fonctionnalisée (en laissant la solution au repos) et élimination de la solution surnageante ou encore par centrifugation de la solution de fonctionnalisation comprenant ladite composition phyllosilicatée fonctionnalisée obtenue. La composition phyllosilicatée fonctionnalisée comprenant des particules minérales phyllosilicatées fonctionnalisées récupérée peut ensuite être rincée de manière à éliminer les oxysilanes et/ou les oxygermanes restants. Ainsi, avantageusement, dans un procédé selon l'invention, consécutivement à l'étape de fonctionnalisation, on rince les particules minérales phyllosilicatées fonctionnalisées obtenues à l'aide d'une solution aqueuse au moins sensiblement dépourvue d' oxysilanes et d' oxygermanes. À l'issue de cette étape de fonctionnalisation d'un procédé selon l'invention, la composition phyllosilicatée fonctionnalisée obtenue peut être conservée ou utilisée en l'état, sous forme de gel ou de suspension aqueuse, ou encore être séchée de manière à éliminer au moins en partie, la solution aqueuse, notamment l'eau, encore présente. Avantageusement et selon l'invention, on sèche les particules minérales phyllosilicatées fonctionnalisées obtenues après fonctionnalisation, et avant ou après un éventuel rinçage. Ce séchage peut être effectué par tout moyen de séchage permettant l'élimination de cette solution aqueuse. Le séchage peut par exemple être opéré directement dans une étuve (par exemple à une température de l'ordre de 100°C), par atomisation, par séchage par irradiation aux micro-ondes ou encore par lyophilisation. Par ailleurs, il est possible de réitérer au moins une fois ladite étape de fonctionnalisation au cours de laquelle la composition phyllosilicatée est mise en contact avec la solution de fonctionnalisation. De cette façon, il est possible de modifier de façon plus ou moins importante le taux de fonctionnalisation (ou taux de greffage) de la composition phyllosilicatée. Après la fonctionnalisation des particules minérales de la composition phyllosilicatée, il est également possible de réaliser un échange au moins partiel de l'anion X. Ainsi, avantageusement et selon l'invention, après avoir mis en contact ladite composition phyllosilicatée avec la solution de fonctionnalisation on réalise un échange au moins partiel de l'anion X- par au moins une espèce anionique différente de X- et choisie dans le groupe formé de l'ion bromure Bi, l'ion iodure 1-, l'ion chlorure, l'anion bis- trifluorométhanesulfonamidure, l'anion trifluorométhanesulfonate, l'anion hexafluorophosphate, l'anion tétrafluoroborate, l'anion acétate, l'anion nitrate NO3- et l'anion nitrite NO2. Un tel échange par métathèse permet de moduler à façon le caractère plus ou moins hydrophile ou hydrophobe des particules minérales fonctionnalisées préparées. L'anion bis-trifluorométhanesulfonamidure présente par exemple un important caractère hydrophobe. En outre, après la fonctionnalisation des particules minérales de la composition phyllosilicatée, il est en particulier possible de réaliser un échange au moins partiel de l'anion X-, lorsque X est choisi dans le groupe formé du chlore, du brome et de l'iode, en mettant lesdites particules minérales fonctionnalisées en contact avec une solution comprenant un sel métallique, en particulier un sel d'argent (AgNO3 par exemple). Avantageusement et selon l'invention, après avoir mis en contact ladite composition phyllosilicatée avec la solution de fonctionnalisation on réalise un échange au moins partiel de l'anion X-, lorsque X est choisi dans le groupe formé du chlore, du brome et de l'iode, en ajoutant au moins un sel d'argent, en particulier un sel d'argent hydrosoluble. De cette manière, en laissant vieillir la solution comprenant lesdites particules minérales fonctionnalisées et ledit sel d'argent, on observe la formation de particules nanométriques d'argent associées aux particules minérales, celles-ci ayant pour avantage de présenter des propriétés bactéricides. Avantageusement et selon l'invention, on prépare lesdites particules minérales phyllosilicatées par un traitement hydrothermal d'un hydrogel 30 précurseur silico/germano-métallique comprenant des particules de formule (Si,Gei,)4 M3 011, n'H20 dans laquelle : 3 0 0 7 7 5 2 10 - Si désigne le silicium, - Ge désigne le germanium, - x est un nombre réel de l'intervalle [0 ; 1], - M désigne un atome métallique, 5 - n' est relatif à un nombre de molécule(s) d'eau associée(s) audit hydrogel. En particulier, le métal M est choisi dans le groupe formé du magnésium, du cobalt, du zinc, du cuivre, du manganèse, du fer, du nickel et du chrome. 10 Dans tout le texte, on désigne par « traitement hydrothermal sous pression » tout traitement réalisé dans un récipient fermé, tel qu'un autoclave, en présence d'eau à une température prédéterminée et à une pression supérieure à la pression atmosphérique. La durée du traitement hydrothermal est adaptée pour 15 permettre l'obtention desdites particules minérales phyllosilicatées, en fonction notamment de la température à laquelle est réalisé le traitement hydrothermal. Avantageusement et selon l'invention, on réalise ledit traitement hydrothermal pendant une durée comprise entre 1 seconde et 60 jours, notamment entre 30 minutes et 24 heures. 20 Avantageusement et selon l'invention, on réalise le traitement hydrothermal dudit hydrogel précurseur dans une enceinte à volume constant, par exemple au moyen d'un autoclave. Il peut par exemple s'agir d'un autoclave formé d'un alliage à base de nickel tel que l'Hastelloy® (commercialisé par Haynes International, Kokomo, Etats-Unis) ou encore d'un autoclave en titane ou 25 éventuellement en acier à chemisage intérieur en polytétrafluoroéthylène (PTFE). Un tel autoclave peut présenter toute contenance, par exemple une contenance allant de 200 mL à 50 L. Le traitement hydrothermal peut être réalisé avec ou sans agitation mécanique. Dans une variante particulièrement avantageuse d'un procédé 30 selon l'invention, on réalise ledit traitement hydrothermal sous agitation mécanique. A cet effet, on peut par exemple utiliser un autoclave muni d'une hélice métallique interne. Avantageusement et selon l'invention, on réalise ledit traitement hydrothermal à une pression comprise entre 0,5 MPa (5 bars) et 20 MPa (200 bars). Avantageusement et selon l'invention, on réalise ledit traitement hydrothermal sous pression autogène, c'est-à-dire à une pression au moins égale à la pression de vapeur saturante de l'eau (pression à laquelle la phase vapeur est en équilibre avec la phase liquide). La pression autogène atteinte dans l'autoclave au cours du traitement hydrothermal dépend donc notamment de la température à laquelle on réalise ledit traitement hydrothermal, du volume de l'autoclave et de la quantité d'eau présente. Il est également possible de réaliser le traitement hydrothermal à une pression supérieure à la pression de vapeur saturante de l'eau ou à la pression autogène, dans le récipient dans lequel a lieu le traitement hydrothermal. Pour ce faire, on injecte un gaz chimiquement neutre vis-à-vis de la réaction hydrothermale dans l'autoclave ou le récipient dans lequel a lieu le traitement hydrothermal. Un tel gaz est choisi dans le groupe formé des gaz inertes (gaz rares), en particulier l'argon, du diazote (N2), du dioxyde de carbone et de l'air (air comprimé). Avantageusement et selon l'invention, on rajoute dans 20 l'autoclave, avec ledit hydrogel précurseur, une quantité d'eau (de préférence de l'eau distillée) au moins suffisante pour créer, à l'intérieur de cet autoclave porté à la température de traitement, une atmosphère de vapeur saturante. Avantageusement et selon l'invention, on réalise le traitement hydrothermal avec un hydrogel précurseur, liquéfié ayant un rapport liquide/solide 25 compris entre 2 et 20, notamment entre 5 et 15 (la quantité de liquide étant exprimée en cm3, et la quantité de solide, en grammes, et désignant la quantité d'hydrogel uniquement). Eventuellement, si nécessaire, on rajoute audit hydrogel précurseur liquéfié une quantité d'eau appropriée pour atteindre ce rapport. Avantageusement et selon l'invention, on prépare l'hydrogel 30 précurseur par une réaction de co-précipitation entre : - au moins un composé comprenant du silicium et/ou du germanium tel que le métasilicate de sodium ou le métagermanate de sodium ou encore la silice, et - au moins un sel métallique, de façon à obtenir un hydrogel précurseur silico/germano-métallique hydraté comprenant 4 atomes de silicium et/ou de germanium pour 3 atomes d'au moins un métal M. Avantageusement et selon l'invention, ledit sel métallique utilisé pour la préparation de l'hydrogel précurseur est choisi parmi les sels métalliques du magnésium, du cobalt, du zinc, du cuivre, du manganèse, du fer, du nickel et/ou du chrome peut être utilisé dans un procédé selon l'invention. En particulier, avantageusement et selon l'invention, ledit sel métallique est choisi parmi les chlorures métalliques (de formule MC12) et les acétates métalliques (de formule M(CH3COO)2) (M pouvant être choisi dans le groupe formé du magnésium, du cobalt, du zinc, du cuivre, du manganèse, du fer, du nickel et du chrome) et les sulfates métalliques. Préférentiellement, ledit sel métallique est choisi parmi MgC12, CoC12, ZnC12, CuC12, MnC12, FeC12, NiC12, CrC12 et Mg(CH3COO)2, Co(CH3COO)2, Zn(CH3COO)2, Cu(CH3COO)2, Mn(CH3C00)2, Ni(CH3COO)2 et Cr(CH3COO)2. Dans une variante de réalisation selon l'invention, on réalise la réaction de co-précipitation de l'hydrogel précurseur et/ou le traitement hydrothermal de l'hydrogel précurseur en présence d'un sel carboxylate. Il s'agit en particulier d'un sel carboxylate de formule R8-COOM' dans laquelle : - M' désigne un métal choisi dans le groupe formé de 25 Na et K, et - R8 est choisi dans le groupe formé de H et des groupements alkyles comprenant moins de 5 atomes de carbone. L'invention concerne également une composition susceptible d'être obtenue par un procédé selon l'invention. 30 L'invention concerne donc également une composition, dite composition phyllosilicatée, comprenant des particules minérales appartenant à la famille des silicates lamellaires, caractérisée en ce que lesdites particules minérales présentent au moins un groupement organique choisi dans le groupe formé des groupements hetéroaryles cationiques, des groupements ammonium quaternaires et de leurs sels. Avantageusement et selon l'invention, ladite composition phyllosilicatée comprend des particules minérales ayant pour formule chimique : (Si,Gei,)41\43010(0E1)2 - Si désignant le silicium, - Ge désignant le germanium, - x étant un nombre réel de l'intervalle [0 ;1], - M désignant un métal, et, en particulier au moins un métal divalent et ayant pour formule Mgy(/)Coy(2) Zny(3)Cuy(4)Mny(5)Fey(6)Niy(7)Cry(8); chaque y(i) 8 représentant un nombre réel de l'intervalle [0 ;1], et tel que ly(i) =1. i-i Avantageusement et selon l'invention, lesdites particules 15 minérales présentent une épaisseur inférieure à 100 nm et dont la plus grande dimension est inférieure à 10 ium. Avantageusement et selon l'invention, lesdites particules minérales (c'est-à-dire les particules minérales fonctionnalisées) présentent une surface spécifique supérieure à 500 m2/g, notamment supérieure à 600 m2/g et en 20 particulier supérieure à 700 m2/g. Avantageusement et selon l'invention, lesdites particules minérales fonctionnalisées comprennent 0,001 millimoles à 4 millimoles dudit groupement organique par gramme de particules minérales. L'invention concerne aussi un procédé de traitement d'une 25 composition comprenant des particules minérales synthétiques et une composition comprenant des particules minérales synthétiques caractérisés en combinaison par tout ou partie des caractéristiques mentionnées ci-dessus ou ci-après. D'autres buts, avantages et caractéristiques de l'invention apparaissent à la lecture de la description et des exemples qui suivent et qui se 30 réfèrent aux figures annexées. La figure 1 présente un diffractogramme RX d'une composition selon l'invention sur lequel est représentée l'intensité relative du signal (nombre de coups par seconde) en fonction de la distance inter-réticulaire en Angstroem. La figure 2 présente un spectre en RMN du proton d'une composition selon l'invention, réalisé à l'aide d'un spectromètre BRUKER® Avance 400®. La figure 3 présente un spectre en RMN du carbone d'une composition selon l'invention, réalisé à l'aide d'un spectromètre BRUKER® 10 Avance 400®. La figure 4 présente un spectre en RMN du silicium d'une composition selon l'invention, réalisé à l'aide d'un spectromètre BRUKER® Avance 400®. La figure 5 présente une image obtenue par microscopie 15 électronique à balayage et à effet de champ d'une composition selon l'invention. Une composition phyllosilicatée utilisée dans un procédé selon l'invention peut par exemple être préparée selon le protocole de synthèse suivant. A/ - PROTOCOLE GENERAL DE SYNTHESE D'UNE 20 COMPOSITION UTILISÉE DANS UN PROCÉDÉ SELON L'INVENTION 1/ - Préparation d'un hydrogel précurseur silico/germano- métallique Selon une première variante, l'hydrogel silico/germano- métallique est préparé par une coprécipitation selon l'équation de réaction suivante : 25 r \ t-(Na20Si02), y(wvi-NA g,«A2) + r(2) y (C0C12) y(3)(ZnC12) 4 + 2HC1 + mH20 + 3 + y(4)(CuC12) + y(5)(MnC12) + y(6)(FeC12) (Na20Ge02)/-x _J +Y(7)(NiC12) + Y(8)(CrC12) [(SixGei-x)41\43011, n'H20] +8NaC1 + (m-n'+1)H20 Cette réaction de coprécipitation permet d'obtenir un hydrogel silico/germano-métallique hydraté ayant la stoechiométrie du talc (4 atomes de silicium (Si) et/ou de germanium (Ge) pour 3 atomes dudit métal divalent M). Elle est mise en oeuvre à partir de : 1. une solution aqueuse de métasilicate de sodium penta-hydraté ou une solution aqueuse de métagermanate de sodium, ou un mélange de ces deux solutions dans les proportions molaires x:(1-x), 2. une solution de chlorure de métal, préparée avec un ou plusieurs sels de métal (sous la forme de cristaux hygroscopiques) dilué(s) dans de l'eau distillée, et 10 3. une solution d'acide chlorhydrique 1N. La préparation de l'hydrogel silico/germano-métallique est réalisée en suivant le protocole suivant : 1. on mélange les solutions d'acide chlorhydrique et la solution de chlorure(s) de métal (ou de métaux), 15 2. on ajoute ce mélange à la solution de métasilicate et/ou de métagermanate de sodium ; le gel de coprécipitation se forme instantanément, 3. on récupère le gel après centrifugation (à 7000 tours/min, pendant 15 min) et élimination du surnageant (solution de chlorure de sodium formée), 4. on lave le gel avec de l'eau distillée ou osmosée, ou avec de l'eau du robinet (au 20 minimum deux cycles de lavage/centrifugation sont nécessaires). Selon une deuxième variante, l'hydrogel silico/germanométallique peut être préparé par une réaction de coprécipitation impliquant, à titre de réactif, au moins un composé comprenant du silicium, au moins un sel dicarboxylate de formule M(R9-COO)2 (R9 étant choisi parmi H et les groupements 25 alkyles comprenant moins de 5 atomes de carbone) en présence d'au moins un sel carboxylate de formule R8-COOM' dans laquelle M' désigne un métal choisi dans le groupe formé de Na et K, et R8 est choisi dans le groupe formé de H et des groupements alkyles comprenant moins de 5 atomes de carbone. Cette réaction de coprécipitation permet d'obtenir un hydrogel 30 silico/germano-métallique hydraté ayant la stoechiométrie du talc (4 Si/Ge pour 3 M, M ayant pour formule Mgy(/)Coy(2)Zny(3)Cuy(4)Mny(5)Fey(6)Niy(7)Cry(8) ; chaque y(i) 8 représentant un nombre réel de l'intervalle [0 ;1], et tel que Iy(i) =1). i-i L'hydrogel silico/germano-métallique est préparé par une réaction de coprécipitation mise en oeuvre à partir de : 1. une solution aqueuse de métasilicate de sodium penta-hydraté ou une solution aqueuse de métagermanate de sodium, ou un mélange de ces deux solutions dans les proportions molaires x:(1-x), 2. une solution de sel(s) dicarboxylate(s), préparée avec un ou plusieurs sel(s) dicarboxylate(s) de formule(s) M(R9-COO)2 dilué(s) dans un acide carboxylique, tel que l'acide acétique, et 3. une solution de sel(s) carboxylate(s), préparée avec un ou plusieurs sel(s) carboxylate(s) de formule(s) R8-COOM' dilué(s) dans de l'eau distillée. La préparation de cet hydrogel silico/germano-métallique est réalisée en suivant le protocole suivant : 1. on mélange les solutions de métasilicate de sodium et de sel(s) carboxylate(s) de formule(s) R8-COOM', 2. on y ajoute rapidement la solution de sel(s) dicarboxylate(s) de formule(s) M(R9-COO)2; l'hydrogel de coprécipitation se forme instantanément. A l'issue de cette première phase, on obtient un hydrogel silico/germano-métallique - (SixGei-x)41\43011, n'H20 - hydraté et de consistance gélatineuse (éventuellement en présence du ou des sel(s) carboxylate(s) de formule(s) R8-COOM' et R9-COOM' dans le cas de la deuxième variante). Ce gel présente un comportement thixotropique, c'est-à-dire qu'il passe d'un état visqueux à un état liquide lorsqu'on l'agite, puis retrouve son état initial si on le laisse au repos pendant un temps suffisant. Le gel silico/germano-métallique peut également être récupéré après centrifugation (par exemple entre 3000 et 15 000 tours par minute, pendant 5 à 60 minutes) et élimination du surnageant, éventuellement lavage à l'eau déminéralisée (par exemples deux lavages et centrifugations successifs) puis séchage, par exemple dans une étuve (60°C, 2 jours), par lyophilisation, par séchage par atomisation ou encore par séchage sous irradiation de micro-ondes. Les particules silico/germano-métalliques de formule (Si'Ge1-x)4M3011, n'H20 peuvent ainsi être stockées sous la forme d'une poudre en vue d'un traitement hydrothermal ultérieur. Les particules silico/germano-métalliques obtenues sont, si nécessaire, broyées à l'aide d'un mortier (par exemple un mortier en agate) de façon à obtenir une poudre homogène. 2/ - Traitement hydrothermal du gel silico/germano- métallique Le gel silico/germano-métallique tel que précédemment 10 obtenu est soumis à un traitement hydrothermal, à une température comprise entre 150°C et 600°C, et notamment à une température comprise entre 150°C et 400°C. Pour procéder au traitement hydrothermal : 1. on place le gel, dans un réacteur (de 400 ml) ; éventuellement on ajuste le rapport eau/solide en ajoutant de l'eau, notamment pour éviter la calcination de 15 la fraction solide) ; afin d'éviter tout problème de fuite du réacteur, celui-ci est rempli aux 2/3 de son volume, 2. éventuellement, on ajoute sous agitation une solution comprenant au moins un sel carboxylate de formule R8-COOM', sous une forme hydratée ou anhydre, X désignant un métal choisi dans le groupe formé de Na et K, et R2 étant choisi 20 dans le groupe formé de H et des groupements alkyles comprenant moins de 5 atomes de carbone, 3. le réacteur est placé à l'intérieur d'une étuve ou d'un four à conduction, à la température de réaction (établie entre 150°C et 600°C, en particulier entre 150°C et 400°C), pendant toute la durée du traitement (30 minutes à 60 jours). 25 A l'issue de ce traitement hydrothermal, on obtient une composition talqueuse colloïdale comprenant des particules minérales phyllosilicatées, en solution dans l'eau. Le sel carboxylate éventuellement présent pendant le traitement hydrothermal peut être ajouté au moment de réaliser ledit traitement 30 hydrothermal et/ou provenir du milieu de précipitation du gel silico/germanométallique conformément à la deuxième variante de préparation de l'hydrogel silico/germano-métallique. La réalisation du traitement hydrothermal en présence d'un sel carboxylate permet d'améliorer la réaction de conversion de l'hydrogel silico/germano-métallique en une composition talqueuse comprenant des particules minérales phyllosilicatées, notamment en l'accélérant. Dans les cas où le traitement 5 hydrothermal est réalisé en présence d'un tel sel carboxylate, une température à l'intérieur de l'étuve ou de l'autoclave comprise entre 150°C et 400°C est suffisante. Au terme de ce traitement hydrothermal, le contenu du réacteur est récupéré après filtration et/ou éventuellement centrifugation (par exemple entre 3000 et 15 000 tours par minute, pendant 5 à 60 minutes) et 10 élimination du surnageant. La composition talqueuse récupérée est éventuellement séchée, par exemple dans une étuve (60°C, 2 jours), par lyophilisation, par séchage par atomisation ou encore par séchage sous irradiation de micro-ondes. Au terme d'un tel traitement hydrothermal, on obtient une composition solide divisée comprenant par exemple des particules de talc 15 synthétique de formule Si4Mg3O10(OH)2. B/ - PROCÉDÉ DE PRÉPARATION D'UNE COMPOSITION COMPRENANT DES PARTICULES MINÉRALES FONCTIONNALISÉES SELON L'INVENTION Les particules minérales telles que précédemment préparées, 20 par exemple des particules de talc synthétique Si4Mg3Oio(OH)2, sont mises en contact avec une solution comprenant au moins un oxysilane et/ou au moins un oxygermane présentant au moins un groupement organique choisi dans le groupe formé des groupements hétéroaryles cationiques, des groupements ammonium quaternaires et de leurs sels. 25 L'agent de fonctionnalisation (oxysilane et/ou oxygermane) a pour formule chimique : R1 0 A-T -0 -R2 (I) O R3 dans laquelle : - A désigne ledit groupement organique choisi dans le groupe formé des groupements hétéroaryles cationiques, des groupements 5 ammonium quaternaires et de leurs sels, - T est choisi parmi le silicium et le germanium, et - R1, R2 et R3 sont identiques ou différents, et choisis dans le groupe formé de l'hydrogène et des groupements alkyles linéaires comprenant 1 à 3 atome(s) de carbone. 10 L'agent de fonctionnalisation peut éventuellement polymériser dans la solution de fonctionnalisation et se présenter dans une faible proportion sous la forme suivante : R1 R1 1 1 0 1 î A-T -0 - T - A 1 0 0 R3 R3 ou encore sous la forme d'autres produits de cette polymérisation. 15 Pour ce faire : 1. on place 1 gramme des particules minérales phyllosilicatées préalablement séchées à l'étuve dans 40 mL d'une solution aqueuse dans laquelle est dissous au moins un oxysilane fonctionnalisé et/ou au moins un oxygermane fonctionnalisé, tel que défini précédemment pendant 1 heure, sous agitation, la concentration de ce composé dans la solution étant par exemple de 0,015 mol/L, 2. on récupère les particules par centrifugation de la solution, par exemple pendant 10 minutes à 10 000 tours/minute, et élimination de la solution surnageante, 3. on rince une à deux fois les particules avec de l'eau distillée, par centrifugation, par exemple pendant 10 minutes à 10 000 tours/minute, et élimination de la solution surnageante à chaque fois, de façon à éliminer les oxysilanes et/ou oxygermanes en excédant, et 4. on sèche les particules obtenues, par exemple par lyophilisation. En particulier, ledit oxysilane peut être un trialcoxysilane soluble en milieu aqueux et de formule suivante : 1:1 o R7 \N.--- + N-[CH21Si -O RP -.._ ,....- .- ..._:'../ O X- R3 dans laquelle : - R1, R2 et R3, sont identiques ou différents, et choisis parmi les groupements alkyles linéaires comprenant 1 à 3 atome(s) de carbone, - R7 est choisi parmi les groupements alkyles linéaires comprenant 1 à 18 atome(s) de carbone, - n est un nombre entier compris entre 1 et 5, et - X- est un anion dans lequel X est choisi dans le groupe formé du chlore, de l'iode et du brome. Il est ensuite possible de réaliser un échange au moins partiel de l'anion X- par au moins une espèce anionique différente de X- et choisie dans le 25 groupe formé de l'ion bromure Bi, l'ion iodure 1-, l'anion bis- trifluorométhanesulfonamidure, l'anion trifluorométhanesulfonate, l'anion hexafluorophosphate, l'anion tétrafluoroborate, l'anion acétate, l'anion nitrate NO3et l'anion nitrite NO2. Un tel échange par métathèse permet de moduler à façon le caractère plus ou moins hydrophile ou hydrophobe des particules minérales fonctionnalisées préparées. On peut par exemple utiliser un sel métallique tel qu'un sel d'argent (un nitrate d'argent AgNO3 notamment). C/ - ANALYSE ET CARACTERISATION STRUCTURELLE La taille et la distribution granulométrique des particules minérales phyllosilicatées qui les composent ont été appréciées par observation en 10 microscopie électronique à balayage et à effet de champ. On constate que la granulométrie des particules élémentaires varie entre 20 nm et 100 nm. En particulier, les particules minérales phyllosilicatées présentent une épaisseur inférieure à 100 nm et une plus grande dimension inférieure à 10 ium. 15 D'autre part, des mesures de la surface spécifique (aire de la surface des particules rapportée à une unité de masse) des particules minérales préparées, déterminées selon la méthode BET par la quantité d'azote adsorbée à la surface desdites particules de façon à former une couche monomoléculaire recouvrant complètement ladite surface (mesures selon la méthode BET, norme 20 AFNOR X 11 - 621 et 622), ont été effectuées. On constate que la surface spécifique des particules minérales phyllosilicatées comprises dans une composition obtenue par un procédé selon l'invention est de l'ordre de 700 m2/g. Une telle valeur de surface spécifique, alors que la surface spécifique d'un talc naturel est de l'ordre de 20 m2/g, est non seulement révélatrice 25 d'une très faible granulométrie et du caractère lamellaire des particules mais également de l'état divisé ou désaggloméré des particules et notamment d'une exfoliation des feuillets élémentaires formant lesdites particules. EXEMPLE 1 On prépare une suspension comprenant des particules de talc 30 de formule Si4Mg3010(OH)2 comprenant 100 g de gel de talc (soit 10 g de talc sec) dans 300 mL d'eau. La suspension est agité magnétiquement et simultanément soumise aux ultrasons jusqu'à obtenir une suspension de consistance homogène et d'aspect laiteux. On ajoute ensuite l'oxysilane fonctionnalisé à cette suspension comprenant des particules de talc. On ajoute 1 g de chlorure de 1-(triméthoxy-silyl- propyl)-3-méthyl-imidazolium préalablement dilué dans 20 mL d'eau. On met ainsi en contact l'oxysilane et les particules de talc dans la solution de fonctionnalisation de telle façon que le rapport molaire entre l'oxysilane et les particules de talc est de 0,13. L'agitation magnétique et la sonication sont maintenues pendant 10 minutes. Le chlorure de 1- (triméthoxy- silyl-prop y1)-3 -méthyl- imidazolium a pour formule chimique développée la formule suivante : ICH3 0 CHN--- + CH2 Si -O -CH3 O - CH2- CH2 CI CH3 La suspension est ensuite centrifugée à 10 000 tours/min pendant 10 minutes et la solution surnageante composé d'eau et d'oxysilane fonctionnalisé en excès. On soumet ensuite la composition talqueuse fonctionnalisée récupérée à un lavage à l'eau déminéralisée et centrifugation. La composition talqueuse récupérée après centrifugation est finalement séchée par lyophilisation (piège à -52°C et vide de 0,087 mbar). La composition talqueuse obtenue comprend 0,03 mmole 20 d'oxysilane par gramme de talc (mesure effectuée par analyse élémentaire). La surface spécifique de la composition talqueuse obtenue mesurée selon la méthode BET est de 764 m2/g. Le diffractogramme des rayons X de la composition de talc ainsi obtenue est représenté sur la figure 1. Le diffractogramme des rayons X de 25 cette composition talqueuse présente des raies de diffraction correspondant aux raies de diffraction du talc fonctionnalisé, et en particulier les raies de diffraction caractéristiques suivantes : - un plan (001) situé à une distance de 11,074 À (I =100) ; - un plan (020) situé à une distance de 4,554 À (I =33); - un plan (003) situé à une distance de 3,173 À (I =67); - un plan (060) situé à une distance de 1,512 À (I =16). Le spectre en RMN du proton (figure 2) des particules minérales préparées permet d'identifier la présence des H des groupements Mg(OH) des feuillets de talc (déplacements chimiques compris entre 0 et 1 ppm), les H du cycle de l'imidazolium (déplacements chimiques compris entre 6 ppm et 9 ppm) et de l'eau (déplacement chimique compris entre 3 et 5 ppm). Le spectre en RMN du carbone (figure 3) des particules minérales préparées permet d'identifier la présence d'un groupement imidazolium (déplacements chimiques compris entre 115 ppm et 140 ppm) ainsi que la présence d'un groupement méthyle et de groupements méthylène (déplacements chimiques compris entre 0 ppm et 60 ppm, dont le méthylène de la liaison CH2-Si entre 9 ppm et 10 ppm). Le spectre en RMN du silicium (figure 4) des particules minérales préparées permet d'identifier la présence de groupements Si-O-Si 20 (déplacements chimiques compris entre -80 ppm et -100 ppm). Les spectres en RMN du proton, du carbone et du silicium ont été obtenus avec un champ magnétique de 9,4 Tesla. La figure 5 est une image obtenue par microscopie électronique à balayage et à effet de champ (MEB-FEG) des particules minérales 25 préparées. Ces analyses permettent donc de montrer que la fonctionnalisation du talc est bien réalisée par fixation d'un oxysilane porteur d'un groupement imidazolium par liaison covalente avec le talc. Il s'agirait en particulier de liaisons de type Si-O-Si entre un atome de silicium du talc et le silicium de 30 l'oxysilane. En outre, la composition talqueuse fonctionnalisée préparée par un procédé selon l'invention comprend des particules de talc individualisées et désagglomérées présentant une surface spécifique très importante. L'invention peut faire l'objet de nombreuses autres applications et de diverses variantes par rapport aux modes de réalisation et exemples décrits ci-dessus. En particulier, d'autres oxysilanes et des oxygermanes peuvent également être utilisés à titre d'agent de fonctionnalisation des particules minérales phyllosilicatées. REVENDICATIONS1/ - Procédé de préparation d'une composition comprenant des particules minérales fonctionnalisées par au moins un groupement organique, dans lequel : - on choisit une composition, dite composition phyllosilicatée, comprenant des particules minérales appartenant à la famille des silicates lamellaires, caractérisé en ce que : - on choisit au moins un composé, dit agent de fonctionnalisation, dans le groupe formé des oxysilanes et des oxygermanes présentant au moins un groupement organique choisi dans le groupe formé des groupements hetéroaryles cationiques, des groupements ammonium quaternaires et de leurs sels, - on met en contact ladite composition phyllosilicatée 15 avec une solution, dite solution de fonctionnalisation, comprenant ledit agent de fonctionnalisation, de façon à obtenir une composition phyllosilicatée comprenant des particules minérales fonctionnalisées par ledit groupement organique. 2/ - Procédé selon la revendication 1, caractérisé en ce que ledit agent de fonctionnalisation a pour formule chimique : Ilil 0 A -T -O - R2 (I) 0 20 R3 dans laquelle : - A désigne ledit groupement organique, - T est choisi dans le groupe formé du silicium et du germanium, et- R1, R2 et R3 sont identiques ou différents, et choisis dans le groupe formé de l'hydrogène et des groupements alkyles linéaires comprenant 1 à 3 atome(s) de carbone. 3/- Procédé selon l'une des revendications 1 ou 2, 5 caractérisé en ce que ledit groupement organique a pour formule chimique : R7 N--- -F ___.--,:.,z/N P H 2-1, X dans laquelle : - R7 est choisi parmi les groupements alkyles linéaires et ramifiés comprenant 1 à 18 atome(s) de carbone, 10 - n est un nombre entier compris entre 3 et 11, - X- est un anion choisi dans le groupe formé de l'ion bromure, l'ion iodure, l'ion chlorure, l'anion trifluorométhanesulfonate, l'anion acétate, l'anion nitrate et l'anion nitrite. 4/ - Procédé selon la revendication 3, caractérisé en ce 15 qu'après avoir mis en contact ladite composition phyllosilicatée avec la solution de fonctionnalisation on réalise un échange au moins partiel de l'anion X- par au moins une espèce anionique différente de X- et choisie dans le groupe formé de l'ion bromure, l'ion iodure, l'anion bis-trifluorométhanesulfonamidure, l'anion trifluorométhanesulfonate, l'anion hexafluorophosphate, l'anion tétrafluoroborate, 20 l'anion acétate, l'anion nitrate et l'anion nitrite. 5/ - Procédé selon l'une des revendications 3 ou 4, caractérisé en ce qu'après avoir mis en contact ladite composition phyllosilicatée avec la solution de fonctionnalisation, on réalise un échange au moins partiel de l'anion X-, lorsque X est choisi dans le groupe formé du chlore, du brome et de 25 l'iode, en ajoutant au moins un sel d'argent. 6/ - Procédé selon l'une des revendications 1 à 5, caractérisé en ce que ladite composition phyllosilicatée comprend des particules minérales ayant pour formule chimique :(Si,Gei,)4 M3010(OH)2 - Si désignant le silicium, - Ge désignant le germanium, - x étant un nombre réel de l'intervalle [0 ;1], et - M désignant un métal. 7/ - Procédé selon l'une des revendications 1 à 6, caractérisé en ce qu'on choisit ledit agent de fonctionnalisation dans le groupe formé des oxysilanes et des oxygermanes solubles en milieu aqueux. 8/ - Procédé selon l'une des revendications 1 à 7, caractérisé 10 en ce que ladite solution de fonctionnalisation est une solution aqueuse. 9/ - Procédé selon l'une des revendications 1 à 8, caractérisé en ce que lesdites particules minérales présentent une épaisseur inférieure à 100 nm et une plus grande dimension inférieure à 10 ium. 10/ - Composition susceptible d'être obtenue par un procédé 15 selon l'une des revendications 1 à 9, dite composition phyllosilicatée, comprenant des particules minérales appartenant à la famille des silicates lamellaires, caractérisée en ce que lesdites particules minérales présentent au moins un groupement organique choisi dans le groupe formé des groupements hetéroaryles cationiques, des groupements ammonium quaternaires et de leurs sels. 20 11/ - Composition phyllosilicatée selon la revendication 10, caractérisée en ce qu'elle comprend des particules minérales ayant pour formule chimique : (Si,Gei,)41\43010(0E1)2 - Si désignant le silicium, 25 - Ge désignant le germanium, - x étant un nombre réel de l'intervalle [0 ;1], - M désignant un métal. 12/ - Composition phyllosilicatée selon l'une des revendications 10 ou 11, caractérisée en ce que lesdites particules minérales 30 présentent une épaisseur inférieure à 100 nm et une plus grande dimension inférieure à 10 ium.13/- Composition phyllosilicatée selon l'une des revendications 10 à 12, caractérisée en ce que lesdites particules minérales présentent une surface spécifique supérieure à 600 m2/g.5